(57)【要約】      （修正有）【課題】フューズドシリカマトリックスを有する公知の複合材料においては、ケイ素含有相の領域が埋め込まれている。ガス不透過性および純度に対する既存の要求が課せられた場合であっても、熱処理のための高温プロセスにおいて使用するための構成部分の製造に適した複合材料を提供する。【解決手段】複合材料がガス不透過性であり、かつ、０．５％未満の閉気孔率、および少なくとも２．１９ｇ／ｃｍ3の比密度、および１０００℃の温度で２〜８μｍの波長に対して少なくとも０．７の分光放射率を有する。【選択図】図２
2020073440.tif 000002
【特許請求の範囲】
【請求項１】
ケイ素含有相  −「Ｓｉ相」−  の領域が埋め込まれたフューズドシリカのマトリックスを有する複合材料であって、該複合材料が、ガス不透過性であり、かつ、０．５％未満の閉気孔率、および少なくとも２．１９ｇ／ｃｍ3の比密度、および１０００℃の温度で２〜８μｍの波長に対して少なくとも０．７の分光放射率を有することを特徴とする、前記複合材料。
【請求項２】
請求項１に記載の複合材料であって、マトリックスが１０μｍ未満の最大孔寸法を有する気孔を含むことを特徴とする、前記複合材料。
【請求項３】
請求項１または２に記載の複合材料であって、Ｓｉ相の質量分率が５％以下であることを特徴とする、前記複合材料。
【請求項４】
請求項１から３までのいずれか１項に記載の複合材料であって、マトリックスが、３０質量ｐｐｍ以下のヒドロキシル基含分を有するフューズドシリカからなることを特徴とする、前記複合材料。
【請求項５】
請求項１から４までのいずれか１項に記載の複合材料であって、Ｓｉ相が少なくとも９９．９９％の金属純度を有するケイ素からなること、および、マトリックスが少なくとも９９．９９％のＳｉＯ2の化学的純度と１％以下のクリストバライト含分とを有することを特徴とする、前記複合材料。
【請求項６】
請求項１から５までのいずれか１項に記載の複合材料であって、Ｓｉ相が、平均で２０μｍ未満であるが好ましくは３μｍ超である最大寸法を有する非球形の形態を示すことを特徴とする、前記複合材料。
【請求項７】
請求項１から６までのいずれか１項に記載の複合材料から形成される少なくとも１つの表面を有する熱吸収性構成部分であって、ここで、該複合材料は、ケイ素含有相  −「Ｓｉ相」−  の領域が埋め込まれたフューズドシリカのマトリックスからなり、ガス不透過性であり、かつ、０．５％未満の閉気孔率、および少なくとも２．１９ｇ／ｃｍ3の比密度、および１０００℃の温度で２〜８μｍの波長に対して少なくとも０．７の分光放射率を有するものとする、前記熱吸収性構成部分。
【請求項８】
請求項７に記載の構成部分であって、該構成部分が、酸化若しくは熱処理操作において、エピタキシー法において、または化学蒸着法において使用するための、リアクタ、取付部品または構成部分として設計されることを特徴とする、前記構成部分。
【請求項９】
請求項７または８に記載の構成部分であって、該構成部分が、プレート、リング、フランジ、ドーム、るつぼ、または中実若しくは中空の円筒体として設計されることを特徴とする、前記構成部分。
【請求項１０】
非晶質フューズドシリカ粉末とケイ素含有粉末  −「Ｓｉ粉末」−  とを含有する粉末混合物から、および／または、ケイ素含有相が散在した非晶質フューズドシリカを含む混合粉末  −「Ｓｉ−ＳｉＯ2粉末」−  から、多孔質成形体を形成すること、並びに、該成形体を圧縮することにより複合材料を得ることによる、請求項１から６までのいずれか１項に記載の複合材料の製造方法であって、該成形体の形成がスリップキャスト法を含み、その際、液体中の該粉末混合物および／または混合粉末を含む懸濁液を製造し、該懸濁液を液体の除去により固化させてグリーン体を形成し、かつ該グリーン体から乾燥により該成形体を形成することを特徴とする、前記方法。
【請求項１１】
請求項１０に記載の方法であって、懸濁液が、フューズドシリカ粉末とＳｉ粉末との粉末混合物を含み、ここで、該Ｓｉ粉末は、少なくとも９９．９９％の金属純度を有するケイ素からなり、１〜２０μｍ、好ましくは＞３μｍのＤ97および２μｍのＤ10により特徴付けられる粒径分布を有し、かつ粉末混合物中での５％以下の体積分率を有することを特徴とする、前記方法。
【請求項１２】
請求項１１に記載の方法であって、Ｓｉ粉末を、フューズドシリカ粉末を含む液体に混入することを特徴とする、前記方法。
【請求項１３】
請求項１０から１２までのいずれか１項に記載の方法であって、フューズドシリカ粉末が、２００μｍ以下、好ましくは１００μｍ以下までの範囲内の粒径を有する非晶質粒子を含み、ここで、１μｍ〜６０μｍの範囲内の粒径を有するＳｉＯ2粒子が、該フューズドシリカ粉末の最大の体積分率を占めることを特徴とする、前記方法。
【請求項１４】
請求項１３に記載の方法であって、フューズドシリカ粉末粒子が、５０μｍ未満、好ましくは４０μｍ未満のＤ50により特徴付けられる粒径分布を有し、かつ少なくとも９９．９９質量％のＳｉＯ2含分を有することを特徴とする、前記方法。
【請求項１５】
請求項１０から１４までのいずれか１項に記載の方法であって、フューズドシリカ粉末粒子を、初期の粒状ＳｉＯ2の湿式粉砕により製造することを特徴とする、前記方法。
【請求項１６】
請求項１０から１５までのいずれか１項に記載の方法であって、成形体を、ケイ素の溶融温度未満の焼結温度に加熱することを特徴とする、前記方法。
【発明の詳細な説明】
【技術分野】
【０００１】
技術的背景
本発明は、ケイ素含有相  −「Ｓｉ相」−  の領域が埋め込まれたフューズドシリカのマトリックスを有する複合材料に関する。
【０００２】
本発明はさらに、該複合材料を構成要素とする熱吸収性構成部分に関し、かつさらには、非晶質フューズドシリカ粉末とケイ素含有粉末  −「Ｓｉ粉末」−  とを含有する粉末混合物から、および／または、ケイ素含有相が散在した非晶質フューズドシリカの混合粉末  −「Ｓｉ−ＳｉＯ2粉末」−  から、多孔質成形体を形成すること、並びに該成形体を圧縮することにより該複合材料を得ることによる、該複合材料の製造方法に関する。
【０００３】
従来技術
半導体部品や光学ディスプレイの製造プロセスでは、多数の機器、例えばリアクタ、装置、キャリアトレイ、ベル、るつぼ、保護シールド、あるいはより単純な構成部分、例えばチューブ、ロッド、プレート、フランジ、リングまたはブロックが使用されている。これらには、純度、化学的および熱的安定性、並びに機械的強度の点で厳しい要求を満たすことが求められる。これらは例えばステンレス鋼からなることができるが、フューズドシリカから作製されることが次第に増えてきている。その理由は、高純度の場合に、二酸化ケイ素材料は通常の半導体材料に対して不活性に挙動するという点にある。さらに、フューズドシリカは多数のプロセス媒体に対する高い化学的安定性、またさらには温度変動に対する高い安定性が顕著である。
【０００４】
ＤＥ６９５２７９１８Ｔ２から、個々の半導体ウェーハを熱処理するための装置が知られている。該装置は、天井部分にドーム状のリアクタ容器と該リアクタ容器の外側に設置されたヒーターとを含む。該リアクタ容器は、溶接部なしの一体型のフューズドシリカ体として製造されており、熱に曝される天井部分は透明なフューズドシリカから作製されており、かつ他の部分は不透明なフューズドシリカから作製されている。
【０００５】
しかし、フューズドシリカは脆く、かつ例えば金属と同様に容易に機械加工を行うことはできない。機械加工は、ＵＳ６４８６０８４Ｂ２によれば、フューズドシリカマトリックスにケイ素、ＳｉＣ、窒化ケイ素、窒化チタンまたは炭化チタンを含む第二の相がインターカレートした、冒頭に記載した一般的なタイプの複合材料により改善される。複合材料がケイ素とフューズドシリカとを含む場合には、フューズドシリカ相の質量分率は約６０％〜８５％である。Ｓｉ−ＳｉＯ2複合材料は、０．９μｍの平均粒径および９９．９９％の純度を有するケイ素粉末と、０．６μｍの平均粒径を有するフューズドシリカ粉末とを混合し、該粉末混合物を高温圧縮して成形体を形成し、その後、該成形体を１４００℃で減圧下に焼結して該複合材料を得ることにより製造される。該複合材料は、１％の開気孔率を有する。
【０００６】
この種のＳｉ−ＳｉＯ2複合材料は、ＪＰ０２２８３０１５Ａにも記載されている。元素状ケイ素相  −以下「Ｓｉ相」ともいう−  が５質量％以下を占め、かつ１００μｍ以下の粒径を有するケイ素粉末をベースとして提供される。該複合材料は、湿潤雰囲気中であっても高温耐久性および寸法安定性を示すことを特徴とする。
【０００７】
熱吸収性の黒色フューズドシリカを含む複合材料は、例えばランプ支援ＲＴＰ（Ｒａｐｉｄ  Ｔｈｅｒｍａｌ  Ｐｒｏｃｅｓｓｉｎｇ）システムの場合のように、急激な温度変化が生じる用途でも使用される。ここでの特有な課題の一つに、処理されるべき半導体ウェーハ上に均一な温度分布を再現性よく確立することが挙げられる。処理温度が不均一であることによって、例えば粒径やドーパントの濃度といった物理的特性が不均一となることがあり、これによって電子回路の破壊や歩留まりの低下が生じことがある。
【０００８】
黒色の合成フューズドシリカの製造は、ＥＰ１５８０１７０Ａ１に記載されている。そこでは、多孔質のＳｉＯ2材料が、炭素を含有する還元性媒体、例えば一酸化炭素により約１００〜８００℃の高められた温度で処理され、その後、約１３００〜１９００℃の温度でガラス化される。炭素含分は、１０〜１００００質量ｐｐｍの範囲内である。
【０００９】
しかしながら、この種の構成部分が酸化性条件下で使用される場合には、例えば純粋なＳｉＯ2の保護層の形態で、炭素を酸化から保護する必要がある。しかし、この種の保護層によって構成部分の反射性が強くなることがある。
【００１０】
技術的目標
微粒子状粉末はケーキングを生じ易いため、公知の複合材料の製造に際して、フューズドシリカの微細粉末と金属または半金属の微細粉末とを均一に混合することは困難である。その結果、複合材料内での相の分布が不均一となり、これにより、今度はフューズドシリカ相の失透傾向が助長される。高温プロセスにおいて配置される場合には、複合材料を含む構成部分は、結晶化および割れが生じる結果、機能しなくなることがある。
【００１１】
公知の複合材料は開気孔性を示し、従って高純度やガス不透過性が重要な因子となる用途には適さない。配置されている間中、汚染物質が開気孔内に集まり、処理されるべき物質に到達することがある。
【００１２】
従って本発明の一目的は、ガス不透過性と純度とに対して厳しい要求が課される場合であっても熱処理の高温プロセスにおいて使用するための構成部分の製造に適している複合材料を提供することである。
【００１３】
本発明のもう１つの目的は、この種の複合材料の再現性のある製造を可能にする方法を規定することである。
【００１４】
発明の概要
材料に関して、本目的は、冒頭に記載した一般的なタイプの複合材料から出発して、本発明によれば、ガス不透過性であり、かつ、０．５％未満の閉気孔率、および少なくとも２．１９ｇ／ｃｍ3の比密度、および１０００℃の温度で２〜８μｍの波長に対して少なくとも０．７の分光放射率を有する複合材料により達成される。
【００１５】
本発明の複合材料のマトリックスは、不透明、または好ましくは半透明、または透明のいずれかである。このマトリックスには、元素の形態のケイ素（Ｓｉ）を含みかつ本明細書において「Ｓｉ相」と呼ばれる相の領域が、極めて微細にインターカレートしている。このＳｉ相は、Ｓｉ系合金、ドープされたケイ素、またはドープされていないケイ素からなる。簡単に言えば、これは多結晶質ではあるが、単結晶質であっても非晶質であってもよい。
【００１６】
Ｓｉ相の微細領域は、マトリックス内でまず第一に光学欠陥部位として作用し、かつ  −層の厚さに応じて−  室温で黒色または帯黒色の灰色の外観を複合材料に与える。第二に、この欠陥部位は、複合材料全体による熱吸収に対しても影響を及ぼす。このことは実質的には半導体元素状ケイ素の特性に起因するものであり、それによって、一方では価電子帯と伝導帯との間のエネルギー（バンドギャップエネルギー）が温度と共に減少し、かつ他方では、十分に高い活性化エネルギーが与えられることにより電子が価電子帯から伝導帯へと上がり、これは吸収係数の大幅な上昇を伴うプロセスである。伝導帯の熱的に活性化された占有とは、半導体ケイ素（以下「元素状ケイ素」ともいう）が、室温で（例えば、約１０００ｎｍ超の）特定の波長をある程度透過し、かつ高温では透過しないことを意味する。この効果は、例えば構造（非晶質／結晶質）やケイ素のドーピングといった因子に依存し、かつ約６００℃超で顕著であり、かつ約１０００℃超で飽和に達する。
【００１７】
キルヒホッフ放射法則によれば、熱平衡にある実物体の分光吸収率αλと分光放射率ελとは、互いに一致する。
【００１８】
【数１】
2020073440.tif 000003
【００１９】
既知の指向性半球分光反射率Ｒdhおよび透過率Ｔdhから、分光放射率ελを次のように計算することができる：
【数２】
2020073440.tif 000004
【００２０】
本発明の複合材料の場合には、放射率は少なくとも０．７であり、好ましくはさらには０．７５超である。従って、透過率が無視できるほど低いと仮定した場合に、１０００℃超の温度での２〜８μｍの波長に対する反射率は、０．３以下である。本発明の複合材料は、６００℃超、より具体的には８００℃超、極めて好ましくは１０００℃以上の高温での熱処理における運転のための熱放射の吸収体および拡散体として予定される。
【００２１】
このことは、一見驚くべきことであるように思われる。実際には、フューズドシリカ製の不透明な構成部分は、その熱伝導率が低いために、しばしば断熱材として  −例えば遮熱体として−  使用される。遮熱体の機能は、その後ろに位置する部材を熱源から遮ることである。従って遮熱体は、熱放射を可能な限り吸収しないようにするのに適している必要があり、かつ／または熱放射を可能な限り多く反射するのに適している必要があり、このことは、低い放射容量と高い反射容量とに顕れる。
【００２２】
対照的に、本発明の複合材料は、２μｍ〜８μｍの、すなわち赤外線の波長範囲内での熱放射に対して高い吸収容量および放射容量を示す。熱放射に対する吸収容量が高いことによって、複合材料の表面でのその反射が低減される。このようにして、熱放射が反射されることにより生じる再現性のない局所的な加熱の事例が回避され、かつ複合材料の周囲で均一な温度分布が得られる。
【００２３】
本明細書でいう「分光放射率」とは、「垂直分光放射率」である。この量は、”Ｂｌａｃｋ−Ｂｏｄｙ  Ｂｏｕｎｄａｒｙ  Ｃｏｎｄｉｔｉｏｎｓ”（ＢＢＣ）という名称で知られておりかつ”ＤＥＴＥＲＭＩＮＩＮＧ  ＴＨＥ  ＴＲＡＮＳＭＩＴＴＡＮＣＥ  ＡＮＤ  ＥＭＩＴＴＡＮＣＥ  ＯＦ  ＴＲＡＮＳＰＡＲＥＮＴ  ＡＮＤ  ＳＥＭＩＴＲＡＮＳＰＡＲＥＮＴ  ＭＡＴＥＲＩＡＬＳ  ＡＴ  ＥＬＥＶＡＴＥＤ  ＴＥＭＰＥＲＡＴＵＲＥＳ”；  Ｊ．  Ｍａｎａｒａ，  Ｍ．  Ｋｅｌｌｅｒ，  Ｄ．  Ｋｒａｕｓ，  Ｍ．  Ａｒｄｕｉｎｉ−Ｓｃｈｕｓｔｅｒ；  ５ｔｈ  Ｅｕｒｏｐｅａｎ  Ｔｈｅｒｍａｌ−Ｓｃｉｅｎｃｅｓ  Ｃｏｎｆｅｒｅｎｃｅ，  Ｔｈｅ  Ｎｅｔｈｅｒｌａｎｄｓ  （２００８）において公開されている測定原理に基づいて決定される。
【００２４】
Ｓｉ相は、フューズドシリカマトリックス内に極めて微細にかつ均一に分配されている。これは表面に直に当接しているが、酸化から保護するためのコーティングは不要である。さもなくば、コーティングは複合材料との界面で付加的な望ましくない反射をもたらすものと考えられる。
【００２５】
さらに、従来の不透明なフューズドシリカと比較して、本発明の複合材料は驚くべき構造的特性を示す。本発明の複合材料はガス不透過性であり  −つまり、本発明の複合材料は開気孔性を有しておらず−  、かつ該複合材料内の閉気孔の体積分率  −０．５％未満−  は、比較的低い。このこともまた、少なくとも２．１９ｇ／ｃｍ3という驚くほど高い密度の理由の一つである。ドープされていない透明なフューズドシリカの比密度と元素状ケイ素の比密度とは類似しており、かつ約２．２ｇ／ｃｍ3または２．３３ｇ／ｃｍ3（ケイ素）に位置している。
【００２６】
複合材料内の大きな気孔は、望ましくない拡散反射に寄与しうる。複合材料の気孔率が低いことによってすでに、この効果は制限されている。さらに、マトリックスは、好ましくは１０μｍ未満の最大孔寸法を有する小さな気孔を含む。これらの気孔は主に焼結されたＳｉＯ2粒子間で形成され、かつ総じて非円形の形態を有する。
【００２７】
気孔率が低くかつ孔径が小さいために、マトリックスのフューズドシリカは広い波長範囲にわたってそれほど不透明には見えず、比較的半透明であるかあるいはさらには透明に見える。結果として、熱放射が材料中に深く侵入することができ、このようにして、Ｓｉ相を構成要素とする領域の形態の、下方にある吸収中心に到達する。従って、このことはより大きな熱吸収に寄与する。
【００２８】
標準分光計の空間分解能は、散在したＳｉ相に影響を受けずにマトリックスの透過率を測定することを許容するものではない。しかし、マトリックスの透明性または半透明性は、顕微鏡下で視認可能な気泡が存在しないことから明らかである。気泡のないフューズドシリカでは、６００ｎｍ〜２６５０ｎｍの波長範囲内での１ｍｍの経路長での直接分光透過率は、少なくとも０．３である。
【００２９】
本発明の複合材料は全く開気孔性を有しないため、アルキメデスの原理に従って単純な密度測定が可能である。気孔率は、複合材料の特定の組成と、フューズドシリカマトリックスおよびＳｉ相の比密度とを考慮した密度測定により決定される。
【００３０】
複合材料による熱の吸収は、Ｓｉ相の割合に依存する。この相の割合が大きいほど、吸収容量および放射容量は高くなる。従って、Ｓｉ相の質量分率は、好ましくは少なくとも０．１％であるべきである。一方で、Ｓｉ相の体積分率が高い場合には、複合材料の製造が妨げられることがある。これを踏まえて、Ｓｉ相の質量分率は５％以下であることが好ましい。
【００３１】
本発明の複合材料のマトリックスは、好ましくは３０質量ｐｐｍ以下のヒドロキシル基含分を有するフューズドシリカからなる。
【００３２】
ヒドロキシル基の作用は、フューズドシリカの粘度を低下させることである。従って、ヒドロキシル基は、熱負荷下での高い寸法安定性の点では好ましくない。
【００３３】
透明フューズドシリカのヒドロキシル基含分は、通常は赤外透過率測定により決定される。しかし、熱吸収性複合材料に関しては、この測定方法はあまり適していない。この理由のために、複合材料のヒドロキシル基含分は、ヒドロキシル基含分が既知である標準物質との比較により、フューズドシリカ中のヒドロキシル基の吸収波長（２．７２μｍ）の範囲内での放射率測定に基づき決定される。
【００３４】
マトリックスは、ドープされていないまたはドープされたフューズドシリカからなる。本発明の意味でのドープされたフューズドシリカには、ＳｉＯ2以外に他の酸化物成分、窒化物成分または炭化物成分が、２０質量％の最大値までの量で含まれていてもよい。Ｓｉ相はケイ素以外に他の半金属または金属を含んでもよいが、最高で５０質量％以下であり、より好ましくは２０％質量以下である。好ましい実施形態の場合には、複合材料に由来する汚染のリスクを回避するために、Ｓｉ相が少なくとも９９．９９％の金属純度を有するケイ素からなること、およびマトリックスが少なくとも９９．９９％のＳｉＯ2の化学的純度と１％以下のクリストバライト含分とを有すること、という規定が設けられる。
【００３５】
複合材料の製造の間に、Ｓｉ相中のケイ素が、酸素、窒素または炭素を取り込むことがある。金属純度とは、例えば酸化物、窒化物、炭化物、酸窒化物などといったいかなる非金属成分をも考慮しない、相の金属成分および／または半金属成分のみの化学的純度を意味する。
【００３６】
マトリックス中のクリストバライト含分が１％以下と低いことによって、低い失透傾向、ひいては運転時の割れの低いリスクが保証される。
【００３７】
Ｓｉ相が、平均で２０μｍ未満であるが好ましくは３μｍ超である最大寸法を有する非球形の形態を示す場合に、特に高い放射率が達成されうる。
【００３８】
このＳｉ相の非球形の形態は、高い機械的強度、および複合材料の低い割れ傾向にも寄与する。「最大寸法」とは、断面において見られるＳｉ相を有する分離領域の最長延在部に関する。上記で規定した平均値を構成しているのは、断面画像におけるすべての最長延在部のメディアン値である。
【００３９】
複合材料を含む熱吸収性構成部分に関して、上述の目的は、本発明によれば、ケイ素含有相  −「Ｓｉ相」−  の領域が埋め込まれたフューズドシリカのマトリックスからなり、ガス不透過性であり、かつ、０．５％未満の閉気孔率、および少なくとも２．１９ｇ／ｃｍ3の比密度、および１０００℃の温度で２〜８μｍの波長に対して少なくとも０．７の分光放射率を有する複合材料から形成される少なくとも１つの表面を有する構成部分により達成される。
【００４０】
本発明の構成部分は、全体または部分的に本発明による複合材料からなる。この構成部分が部分的にのみ複合材料からなる場合には、該複合材料は表面の少なくとも一部を成す。その化学組成のため、複合材料を含むコーティングは、フューズドシリカへの適用に、換言すれば、フューズドシリカ／複合材料集成体の製造に、特に適している。構成部分、または少なくとも構成部分の表面は、本発明の複合材料について上記で説明した光学的および構造的特性を有しており、特に、１０００℃の温度での２〜１０μｍの波長での、少なくとも０．７  −好ましくは少なくとも０．７５−  の高い放射率および０．３以下の低い反射率に関する特性を有する。
【００４１】
従って、少なくとも領域内では構成部分は次のようなフューズドシリカマトリックスを有し、すなわち、気孔含分が低く、かつその中に微細に但し封入された形態で組み込まれた元素状Ｓｉ相を有するフューズドシリカマトリックスを有する。  −約１ｍｍ超の−  薄い層の場合であっても、構成部分は可視波長範囲内では不透明であるものの、それ以外では概ねフューズドシリカに典型的な化学的および機械的特性を有する。
【００４２】
従って、高い熱吸収および均一な温度分布が要求される用途でのその使用に加えて、構成部分は、高い熱的および化学的安定性や腐食性のガスおよび液体に対する高い耐久性が重要な因子となる用途にも特に適している。このような要求は、しばしば半導体の製造における、光工学における、および化学工学における構成部分に関して存在する。さらに、構成部分は外観上の魅力を有するため、芸術的または審美的な観点からの使用も考慮される。
【００４３】
しかし、複合材料の高い放射率は、より詳細には、再現性がありかつ均一である温度分布が重要な因子となる熱処理に関連して使用するための構成部分を予定したものである。
【００４４】
集積回路の製造に使用するためのそのような多数の構成部分は、書籍“Ｔｅｃｈｎｏｌｏｇｙ  ｏｆ  ｉｎｔｅｇｒａｔｅｄ  ｃｉｒｃｕｉｔｓ”，  Ｄ．  Ｗｉｄｍａｎｎ，  Ｈ．  Ｍａｄｅｒ，  Ｈ．  Ｆｒｉｅｄｒｉｃｈ著，  Ｓｐｒｉｎｇｅｒ  Ｖｅｒｌａｇ（２０００），ＩＳＢＮ−１０：３−５４０−６６１９９−９、および特にその第３章“Ｆｉｌｍ  Ｔｅｃｈｎｏｌｏｇｙ”に開示されている。
【００４５】
半導体素子の主要な成分は、多くの場合ケイ素である。本発明の構成部分を使用する場合、このような半導体素子の熱処理時に生じる特定の特徴の一つに、構成部分の放射特性が、半導体素子の放射特性に大きく従うかまたはそれに一致することが挙げられる。その理由は、複合材料の放射挙動が、組み込まれたＳｉ相によって実質的に決定されるという点にある。
【００４６】
本発明の構成部分は、例えば、酸化若しくは熱処理操作において、エピタキシー法において、または化学蒸着法において使用するための、リアクタ、取付部品またはウェーハホルダーとして設計される。
【００４７】
構成部分は、例えば、伸張した形態または湾曲した形態での中実体や中空体としての、容器、皿状物、筐体の形をとる。単純なケースでは、構成部分は、プレート、リング、フランジ、ドーム、るつぼ、または中実若しくは中空の円筒体として構成される。複合材料は、中実体または層の形態で存在することができる。後者の場合、例えば複数の同軸層を構成要素とする中空円筒壁を有する中空円筒体としてのフューズドシリカ／複合材料集成体の形態において、該複数の同軸層のうちの１つが複合材料からなるものとする。
【００４８】
複合材料を製造するための本発明の方法に関して、上記の目的は、冒頭に記載した一般的なタイプの方法から出発して、本発明によれば次のように達成され、すなわち、成形体の形成がスリップキャスト法を含み、その際、液体中の粉末混合物および／または混合粉末を含む懸濁液を製造し、該懸濁液を液体の除去により固化させてグリーン体を形成し、かつ該グリーン体から乾燥により該成形体を形成することにより達成される。
【００４９】
一般的なタイプの方法においては、成形体は粉末混合物の高温圧縮により成形される。これとは対照的に、本発明の方法はスリップキャスト法を含み、その際、成形体が形成される前に、グリーン体の形態で中間体が製造される。スリップキャスト法自体と、グリーン体での中間体の状態との双方によって、最終的な複合材料により影響を受ける特性の設定および変更のための措置が可能となる。
【００５０】
例えば、懸濁液中で初期の粉末を処理することにより、相互の均質な混合と、グリーン体における均一な分配の確立とが促進される。液体は、固体成分間の結合剤または活性剤の機能をも有する。長時間にわたる均質化操作の間に、液体によって粉末粒子の表面が変質し、かつ特にこれらの粉末粒子間に相互作用が生じることがある。これは、その後の焼結に際して、より不透過性が高くかつより安定性が高い結合に寄与しうる。
【００５１】
懸濁液は、有機溶剤系であることができ、好ましくはアルコール系であることができ、より好ましくは水性であることができる。水相の極性の性質は、フューズドシリカ粒子同士の、およびフューズドシリカ粒子とＳｉ粉末粒子との上述の相互作用にとって有益であることがあり、それにより、グリーン体の乾燥および焼結が促進される。
【００５２】
グリーン体の状態において、フューズドシリカ相とＳｉ相との集成体は多孔質であり、かつ気相を介して変性されることができ、ここで特にドーピングと反応性の乾燥とが挙げられる。
【００５３】
グリーン体は、総じてすでに、製造されるべき構成部分の最終的な輪郭に近い形状を有している。この形状とは、例えば、中実体、中空体または基体上の層である。グリーン体は、懸濁液を金型に流し込むことにより得ることができる。しかし、懸濁液のための他の処理方法も適しており、例えば吸引下での金型への導入、または浸漬、吹付け、刷毛塗り、こて塗り、トランスファー成形、堆積、ナイフコーティングなども適している。
【００５４】
グリーン体を乾燥させ、かつ概ね水を含まない成形体がそれから得られる。しかしグリーン体は、その製造の必然的な結果としてヒドロキシル基を多量に含む。これを焼結することによって、複合材料を含む、ガス不透過性でかつ機械的に安定な構成部分が形成される。ここで、焼結温度は次のように選択されるべきであり、すなわち、Ｓｉ相は溶融しないものの、焼結された複合材料について達成される密度ができるだけ高くなるように選択されるべきである。焼結に適したパラメーター（焼結温度、焼結時間、雰囲気）は、簡単な実験をもとに決定することができる。
【００５５】
グリーン体の熱乾燥にもかかわらず、成形体は製造プロセスの必然的な結果としてなおもヒドロキシル基を含む。それにもかかわらず、ヒドロキシル基含分が、焼結の間に、Ｓｉ相が存在しないこと以外は同一である製造パラメーターを用いてＳｉ相を有しない成形体を焼結した後に典型的に存在するヒドロキシル基含分未満へと、予想外にも著しく減少することが明らかとなった。従って、このヒドロキシル基含分の減少は、成形体中のＳｉ相の存在に起因する。
【００５６】
高温では、Ｓｉ相は、例えば次の反応式により、存在するヒドロキシル基および／または水と表面上で反応しうる：
【化１】
2020073440.tif 000005
【００５７】
成形体の焼結の間のこの反応を、本発明の複合材料の以下の特性の基礎ととらえることができる：
・焼結時に、存在する水およびヒドロキシル基が使い果たされてＳｉＯ2へ転化される。スリップキャスト法による製造技術では、焼結された構成部分のヒドロキシル基含分は驚くほど低く、好ましくは３０質量ｐｐｍ未満である。この結果の一つとして、複合材料の粘度が比較的高いことが挙げられる。
【００５８】
・気孔容積が減少する。全ての含水気孔が塞がれうる。ＳｉからＳｉＯ2への転化の結果として、固相の体積が増加する。なぜならば、ＳｉＯ2の単位格子はＳｉ単位格子の約２倍の体積を有するためである。固体体積の増加は、気孔容積を犠牲にして成り立っている。その結果、フューズドシリカマトリックスは、好ましくは１０μｍ未満の最大孔寸法および０．５％未満の閉気孔率を有する小さな孔を、わずかにのみ含む。これによって、フューズドシリカマトリックスにおいて特定の光学的透明性がもたらされる。このことは、６００ｎｍ〜２６５０ｎｍの波長範囲内での直接分光透過率が好ましくは少なくとも０．３であるという事実から明らかである。複合材料全体としては、２．１９ｇ／ｃｍ3以上という驚くほど高い密度を有する。
【００５９】
・組み込まれたＳｉ相が表面上で反応することによりＳｉＯ2が形成される。これは、マトリックス材料と化学的に同一の反応生成物である。Ｓｉ相は、ＳｉＯ2の不透過性シェルにより包囲されたままであり、かつ残りの多孔質マトリックス材料により封入されたままである。このことは、フューズドシリカマトリックス中でのＳｉ相領域の固定化を改善し、かつ複合材料の高い強度と不透過性とに寄与する。さらに、Ｓｉ相は熱吸収に適しており、かつ高い温度で複合材料は高い分光放射率を示し、これは１０００℃で２〜８μｍの波長に対して少なくとも０．７の値に達する。
【００６０】
従って、このようにして得られた材料は、気孔含分が低く、かつその中に微細に但し封入された形態で組み込まれた元素状Ｓｉ相を有するフューズドシリカマトリックスを有する。この材料を含む構成部分は、部分的にまたは完全に該複合材料からなる中実体または中空体の形をとる。
【００６１】
懸濁液は、好ましくはフューズドシリカ粉末とＳｉ粉末との粉末混合物を含み、ここで、該Ｓｉ粉末は、少なくとも９９．９９％の金属純度を有するケイ素からなり、１〜２０μｍ、好ましくは＞３μｍのＤ97および２μｍのＤ10により特徴付けられる粒径分布を有し、かつ該粉末混合物中での５％以下の体積分率を有する。
【００６２】
この場合の粒径分布の「Ｄ97」とは、ふるい分け画分が１〜２０μｍ、好ましくは＞３μｍのサイズを有するＳｉ粒子を少なくとも９７％含むことを意味する。２μｍのＤ10とは、粒子の１０％以下が２μｍ未満の粒径を有する細粒分に割り当てられうることを意味する。特に微細なＳｉ粉末が褐色の着色を招くことがあることが明らかとなり、これはいくつかの用途にとって望ましくない。従って、細粒分は有利には粉末粒子の１０％未満に制限され、かつＤ97は、好ましくは３μｍ以上（例えば３μｍ〜２０μｍ）である。この制限は、Ｓｉ−ＳｉＯ2混合粉末中のいずれの微細Ｓｉ相にも同様に該当する。
【００６３】
一方では熱吸収体の機能を考慮して、他方ではグリーン体および複合材料において、１〜２０μｍの粒径が特に有利であることが判明した。これらによって生じる応力はわずかであるため、光学特性および強度に対してはせいぜい無視できる程度の影響しか及ぼさない。これに関連して、粉末混合物中でのケイ素粉末の体積分率が５％以下であることが特に適していることが判明した。
【００６４】
Ｓｉ粉末とフューズドシリカ粉末との混合は、乾式混合により行われることができ、例えば懸濁液の調製前であっても行われることができる。しかし、Ｓｉ粉末が非晶質フューズドシリカ粉末を含む液体中に混合される場合には特に有利であることが判明した。
【００６５】
そうしたケースでは、Ｓｉ粉末が添加される場合に、フューズドシリカ粉末粒子の懸濁液が少なくとも部分的に均質化される。Ｓｉ粉末は、液体が除去される前に混入される。懸濁液中では均質混合の達成が特に容易であり、かつＳｉ粉末が混入された後に、懸濁液は８〜９６時間にわたって絶えず運動状態で維持されることにより安定化される。
【００６６】
純度の要求が厳しい場合には、フューズドシリカ粉末粒子のＳｉＯ2含分は、少なくとも９９．９９質量％である。
【００６７】
フューズドシリカ粒子の固形分、粒径および粒径分布は、乾燥時のグリーン体の収縮に影響を与える。従って、乾燥時の収縮は比較的粗いＳｉＯ2粒子の使用により低減されることができる。これに関連して、確立されているフューズドシリカ粉末とは、非晶質フューズドシリカ粒子が、２００μｍの最大値、より好ましくは１００μｍの最大値までの範囲内の粒径を有する粉末であり、ここで、１μｍ〜６０μｍの範囲内の粒径を有するフューズドシリカ粒子が、該フューズドシリカ粉末の最大の体積分率を占めるものとする。
【００６８】
懸濁液の高い固形分と併せて、このサイズ範囲内のフューズドシリカ粒子は有利な焼結特性と乾燥時の比較的低い収縮とを示し、かつそれに応じてグリーン体の割れを生じない乾燥が促進される。このことは、ＳｉＯ2粒子同士の相互作用に起因しうる。
【００６９】
これに関連して、５０μｍ未満、好ましくは４０μｍ未満のＤ50により特徴付けられる粒径分布を有するフューズドシリカ粒子が特に有利であることが判明した。
【００７０】
またこのことに寄与しているのは、フューズドシリカ粒子を初期の粒状ＳｉＯ2の湿式粉砕により製造するという処置である。
【００７１】
これに関連して、懸濁液の均質化のプロセスにおいて、粉砕時間と非晶質の初期造粒体の添加とに応じて所望の粒径分布が設定される。湿式粉砕の間に、各サイズの非晶質フューズドシリカ粒子が懸濁液内で形成され、この粒子には、互いの相互作用の結果として懸濁液自体の中で上記の相互作用と結合とを生じる粒子が含まれる。
【００７２】
非晶質フューズドシリカ粒子のＳｉＯ2含分は、好ましくは少なくとも９９．９９質量％である。そのような粒子を用いて調製された懸濁液の固形分の少なくとも９９．９９質量％程度がＳｉＯ2からなる。その種の結合剤または補助剤は、供給されない。不純物のレベルは、好ましくは１質量ｐｐｍ未満である。この出発材料は、いかなる汚染リスクも結晶化リスクも生じさせない。乾燥されたグリーン体中のクリストバライト分は、０．１質量％以下であるべきである。なぜならば、さもなくば焼結に付随して結晶化が生じ、従って構成部分が廃棄されることがあるためである。
【００７３】
成形体の焼結の間にＳｉ相が溶融するのを回避するために、成形体は、半金属の溶融温度未満の焼結温度に加熱される。ここで、成形体は焼結温度で少なくとも３０分間保持される。
【００７４】
実施例
本発明を、以下に実施例および図面により詳説する。
【図面の簡単な説明】
【００７５】
【図１】単一の図面として、図１は、本発明による１つの措置に基づく、半導体製造において使用するための本発明のフューズドシリカ構成部分の一実施形態の製造を説明するためのフロー図を示す。
【図２】単一の図面として、図２は、５質量％のＳｉ相を有する試料についての、様々な温度での波長の関数としての垂直放射率を示す線図を示す。
【図３】単一の図面として、図３は、２質量％のＳｉ相を有する試料についての、様々な温度での波長の関数としての垂直放射率の線図を示す。
【図４】単一の図面として、図４は、１質量％のＳｉ相を有する試料についての、様々な温度での波長の関数としての垂直放射率の線図を示す。
【図５】単一の図面として、図５は、比較のための、室温で従来技術からの２種の異なる試料の波長の関数としての垂直放射率の線図を示す。
【００７６】
本発明の方法を、以下に例として図１を参照して、ウェーハ処理用ＲＴＰリアクタのためのフューズドシリカ製の断熱リングの製造を用いて説明する。
【００７７】
試料１
ベーススリップ１（ＳｉＯ2／水  スリップ）１０ｋｇのバッチのために、フューズドシリカライニングと約２０Ｌの容量とを有するドラムミル中で、天然シリカ原材料を溶融することによって得られかつ２５０μｍ〜６５０μｍの範囲内の粒径を有する非晶質の粒状フューズドシリカ２  ８．２ｋｇを、３μＳ未満の導電率を有する脱イオン水３  １．８ｋｇと混合する。この粒状フューズドシリカ２は、高温の塩素化プロセスで予め精製しておいたものである。クリストバライト含分が１質量％未満であることが保証される。
【００７８】
この混合物を、ベーススリップ１が均質となりかつ７８％の固形分を有するまで、フューズドシリカ粉砕ボールを用いて２３ｒｐｍでローラーベッド上で３日間粉砕する。この粉砕措置の間に、ＳｉＯ2を溶液に通した結果として、ｐＨが約４に低下する。
【００７９】
その後、生じたベーススリップ１からこの粉砕ボールをとり除き、かつ９９．９９％の金属純度を有するケイ素粉末４の形態で、固形分が８３質量％となるような量で、混合を行う。
【００８０】
ケイ素粉末４は、狭い粒径分布を有する実質的に非球形の粉末の粒子からなり、そのＤ97は約１０μｍであり、かつその２μｍ未満の粒径を有する細粒分は予め除去しておいた。ケイ素粉末４は、連続的な混合によりベーススリップ１中に均一に分散される。
【００８１】
このケイ素粉末４が充填されたスリップを、さらに１２時間均質化する。このようにして得られた均質なスリップ５は、８３％の固形分を有する。全体の固形分に対する割合としてのケイ素粉末の質量分率は５％であり、かつ体積分率は、ＳｉＯ2の比密度とＳｉの比密度とが類似しているために同様にほぼ５％であり、より正確には４．８８％である。完全に均質化されたスリップ５中のＳｉＯ2粒子２は、約８μｍのＤ50および約４０μｍのＤ90により特徴付けられる粒径分布を有する。
【００８２】
スリップ５を、市販の加圧注型機中の加圧注型用型に流し込み、かつ多孔質ポリマー膜を介して脱水することにより、多孔質グリーン体６を形成する。このグリーン体６は、ウェーハ処理のためのＲＴＰリアクタのためのリング形状を有する。
【００８３】
結合水を除去するために、グリーン体６を換気された炉中で約９０℃で５日間乾燥させ、冷却後に、生じる多孔質の未完成品７を、製造されるべきフューズドシリカリング８のほぼ最終寸法となるまで機械加工する。
【００８４】
未完成品７を焼結するために、これを空気下に焼結炉中で加熱することにより、１時間で１３９０℃の加熱温度に加熱し、かつこの温度で５時間保持する。１℃／分の冷却勾配で１０００℃の炉温度に冷却し、その後、調整なしで炉を閉鎖した。
【００８５】
生じるフューズドシリカリング８を表面的に研磨して、約１μｍの平均表面粗さＲａとする。これは、２．１９５８ｇ／ｃｍ3の密度を有するガス不透過性の複合材料からなり、その際、互いに分離している元素状Ｓｉ相の非球形領域が、不透明なフューズドシリカのマトリックス中で均一に分配されており、このＳｉ相領域のサイズおよび形態は、使用されるＳｉ粉末のサイズおよび形態に概ね一致している。最大寸法は、平均（メディアン値）で約１〜１０μｍの範囲内である。複合材料は、空気中で約１２００℃までの温度に対して安定である。
【００８６】
視覚的な観点では、マトリックスは半透明ないし透明である。顕微鏡で見た場合に、これは開気孔を示さず、かつ平均でせいぜい１０μｍ未満の最大寸法を有する閉気孔を示す。理論上のマトリックス密度が２．２ｇ／ｃｍ3であり、かつ理論上のＳｉ相の密度が２．３３ｇ／ｃｍ3であると仮定して、密度に基づいて計算される気孔率は０．３７％である。
【００８７】
組み込まれたＳｉ相は不透明性に寄与し、かつ複合材料全体の熱的特性に対しても影響を及ぼす。この複合材料は、高温での熱放射の高い吸収を示す。このことは、この材料の放射率のスペクトルプロファイルを示す図２の線図により示されている。
【００８８】
室温での放射率は、慣用の方法でウルブリヒト球を用いて測定される。これによって、指向性半球分光反射率Ｒdhおよび指向性半球分光透過率Ｔdhの測定が可能となり、これから垂直分光放射率が計算される。
【００８９】
２〜１８μｍの波長範囲内での高められた温度での測定は、上記のＢＢＣの測定原理に基づいて、ＦＴＩＲ分光計（Ｂｒｕｋｅｒ  ＩＦＳ  ６６ｖ  Ｆｏｕｒｉｅｒ  Ｔｒａｎｓｆｏｒｍ  Ｉｎｆｒａ−ｒｅｄ  （ＦＴＩＲ））を用いて行われ、該ＦＴＩＲ分光計には追加の光学系を介してＢＢＣ試料チャンバが結合されている。この試料チャンバは、載置される試料の前後の半分の空間内に、温度制御可能な黒体包囲体と、検出器を備えたビーム出口開口部とを有する。試料を別個の炉内で所定の温度に加熱し、かつ測定のために所定の温度に設定された黒体包囲体を有する試料チャンバの光路内に移動させる。検出器によって把握される強度は、放射成分と反射成分と透過成分とを構成要素とし、すなわち、試料自体により放射される強度と、前半分の空間から試料に衝突して該試料により反射される強度と、後半分の空間から試料に衝突して該試料を透過する強度とを構成要素とする。放射率、反射率および透過率の個々のパラメータを決定するために、３回の測定を行わなければならない。
【００９０】
図２の線図、そしてさらには図３および４の線図の各々は、（μｍでかつ対数プロットでの）測定波長λの関数としての垂直放射率εのプロファイルを、２〜１８μｍの波長範囲にわたって、かつ室温〜１２００℃の試験体の様々な温度について示したものである。
【００９１】
図２は、２〜約４μｍの波長範囲内での５質量％のＳｉ相を有する試料１の放射率が、該試験体の温度に大きく依存していることを示す。試験体を強度に加熱するほどこの波長範囲内での放射は高くなり、もはや１０００℃と１２００℃との間では実質的な相違は明らかでない。１０００℃および１２００℃に加熱された試料の場合、２〜８μｍの波長範囲の全体における垂直放射率は０．７５超であり、３μｍの波長では０．７９である。
【００９２】
原則的には放射率は実質的に波長と共に増加するが、約９μｍの測定放射に対して顕著な最小値を示す。最小値は、マトリックスのフューズドシリカによる反射に起因しうる。
【００９３】
特に以下の現象から、Ｓｉ相の組み込みとスリップキャスト経路による製造技術との効果が明らかである：
・試験体の温度が上昇するにつれて、２〜５μｍの波長範囲内の放射は増加する。同様に、１２００℃の最高測定温度でこの波長範囲内での最大放射が達成される。１０００℃の試験体温度で、２〜８μｍの全波長範囲内の放射は７０％超である。従って、この波長範囲内では、材料は低い反射および低い透過を示す。
【００９４】
・フューズドシリカ中のヒドロキシル基の吸収および放射に特徴的である約２．７２μｍの波長範囲内において、顕著な効果は認められない。このことは特に、（図２中で試料１について示すような）室温での測定試料の分光放射プロファイルと、図５による比較試料の分光放射プロファイルとを比較することにより明らかとなる。  −以下でより詳細に説明される−  比較試料Ｃ１の製造は、焼結条件がわずかに異なる（第１表参照）こと以外には主に、ベーススリップが、添加されたＳｉを含まないという点で異なる。図５の線図は、０．２５μｍ〜約３．５μｍの波長範囲内での比較試料の材料が、２．７２μｍで顕著な放射バンドを有することを示し、ここで、これは該材料のヒドロキシル基含分に起因するものである。試料１（またさらには、図３および図４に示すように、試料２および３の場合にも）の複合材料については、この放射バンドは全く存在しない。許容誤差を考慮した室温でのそれぞれの放射測定から、試料１〜３についてのヒドロキシル基含分を試料の厚さにわたって平均したものは、２０質量ｐｐｍ以下である。（例えばフッ素や塩素といった乾燥剤を使用しない）グリーン体の非反応性の乾燥にもかかわらず低いヒドロキシル基含分が得られるという事実は、Ｓｉ相が複合材料の焼結中にヒドロキシル基を消費して高密度となることを示す。
【００９５】
上記で説明したスリップキャスト法を用いて、組成および個々のプロセスパラメータを実験的に変化させてさらに複合材料を製造した。第１表に、これらのパラメータと、試料についての測定結果を報告する。
【００９６】
図３は、（２質量％のＳｉ相を有する）試料２の放射率のスペクトルプロファイルを示し、かつ図４は、（１質量％のＳｉ相を有する）試料３についてのプロファイルを示す。２〜４μｍの波長範囲内の放射率のそれぞれの最大値の比較によって、最も低いＳｉ相含分を有する測定試料（試料３、１質量％）が、測定された全ての試料のうちで最も高い放射率を示し、これは３０００ｎｍおよび１０００℃で０．８５であるという驚くべき結果が判明した。このことは、Ｓｉ相含分が低い場合に、材料の下方の層が、より高いレベルの場合よりも放射により大きく寄与することに起因しうる。従って、Ｓｉ相含分が１質量％未満である場合には放射率がさらに高くなるということが、原理的には起こりうる。
【００９７】
ＲＴＰリアクタ内でのその目的となる使用の間に、このようにして製造された複合材料のリングは、処理されるべきウェーハを包囲する。このリングの内径は、ウェーハの外径と一致する。ＲＴＰ装置の加熱エレメントは、一般的に、ウェーハとリングとの組み合わせ物の上方および／または下方の平面内に配置されたＩＲエミッターのアレイとして構成されている。複合材料のリングは、ウェーハエッジでの過度に急速な冷却の効果を減少させ、従ってウェーハ表面全体にわたる均一な温度分布に寄与する。
【００９８】
原則的に、複合材料は、高い熱吸収と低い熱反射、または特に均一な温度分布が重要な因子とされる用途が予定される。複合材料は広範で多様な幾何学的形態をとることができ、例えばリアクタ、装置、キャリアトレイ、ベル、るつぼ、または保護シールドの形態、あるいはより単純な構成部分の形態、例えばチューブ、ロッド、プレート、フランジ、リングまたはブロックの形態をとることができる。他の例としては、以下のものが含まれる：
・特に短時間の酸化および熱処理プロセスにおけるものを含む、半導体構成部分またはディスプレイの熱的コンディショニングのための蓄熱エレメントとしての使用。
【００９９】
・ホモプロセスおよびヘテロプロセスの双方についての高速エピタキシー法に関連するリアクタまたはドームとしての使用。
【０１００】
・特に高温での２〜８μｍのＩＲ放射に対する熱保護およびクラッド要素としての使用。
【０１０１】
・芸術的用途またはデザイン用途での使用。
【０１０２】
比較例１（試料Ｃ１）
本発明の複合材料の高い密度、低い気孔率および高い放射率は、実質的に、Ｓｉ相の介在物の性質、サイズおよび分布に起因する。
【０１０３】
このことは、対応するＳｉ相の介在物を有しない市販の不透明なフューズドシリカリングとの比較により示される。この種の材料およびその製造は、ＤＥ４４４０１０４Ａ１に記載されている。ベーススリップを製造するためのＳｉ含有出発材料の使用と、焼結条件に関するわずかな相違とを除いて、この材料の製造は実施例１の製造と一致する。この材料は、約２．１６ｇ／ｃｍ3の密度および２．５％の閉気孔率を有し、かつ主に拡散反射体として作用する。このことは、この材料が１ｍｍの経路長で１９０〜２６５０ｎｍの波長範囲内で１０％未満のほぼ一定の直接分光透過率を有するという事実から明らかである。
【０１０４】
図５の線図は、室温で０．２５μｍ〜１８μｍの波長範囲内での（２回の測定実行からの）この材料の分光放射率を示す。約２μｍまでの可視波長範囲内では放射率は１０％未満であり、この事実は、不透明なフューズドシリカの高い反射率に主に起因しうる。約２．７μｍの波長では、既に上記で記載した吸収または放射バンドが明らかであり、このバンドはフューズドシリカ中のヒドロキシル基に帰属でき、これはこのフューズドシリカの場合には約３００質量ｐｐｍに達する。
【０１０５】
【表１】
2020073440.tif 000006
【０１０６】
放射率の数値は、複合材料全体に基づくものである。試料４および５については、これらの値は未測定（ｎ．ｄ．）であった。「Ｃ１」の列に、上記比較例のデータを報告する。
【図１】
2020073440.tif 000007
【図２】
2020073440.tif 000008
【図３】
2020073440.tif 000009
【図４】
2020073440.tif 000010
【図５】
2020073440.tif 000011
【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
元素ケイ素含有相  −「Ｓｉ相」−  の領域が埋め込まれたフューズドシリカのマトリックスを有する複合材料であって、該複合材料が、ガス不透過性であり、かつ、０．５％未満の閉気孔率、および少なくとも２．１９ｇ／ｃｍ3の比密度、および１０００℃の温度で２〜８μｍの波長に対して少なくとも０．７の分光放射率を有し、Ｓｉ相の質量分率が少なくとも０．１％であり、マトリックスが、３０質量ｐｐｍ以下のヒドロキシル基含分を有するフューズドシリカからなることを特徴とする、前記複合材料。
【請求項２】
請求項１に記載の複合材料であって、マトリックスが１０μｍ未満の最大孔寸法を有する気孔を含むことを特徴とする、前記複合材料。
【請求項３】
請求項１または２に記載の複合材料であって、Ｓｉ相の質量分率が５％以下であることを特徴とする、前記複合材料。
【請求項４】
請求項１から３までのいずれか１項に記載の複合材料であって、Ｓｉ相が少なくとも９９．９９％の金属純度を有するケイ素からなること、および、マトリックスが少なくとも９９．９９％のＳｉＯ2の化学的純度と１％以下のクリストバライト含分とを有することを特徴とする、前記複合材料。
【請求項５】
請求項１から４までのいずれか１項に記載の複合材料であって、Ｓｉ相が、平均で２０μｍ未満である最大寸法を有する非球形の形態を示すことを特徴とする、前記複合材料。
【請求項６】
請求項５に記載の複合材料であって、Ｓｉ相が、平均で３μｍ超である最大寸法を有する非球形の形態を示すことを特徴とする、前記複合材料。
【請求項７】
請求項１から６までのいずれか１項に記載の複合材料から形成される少なくとも１つの表面を有する熱吸収性構成部分であって、ここで、該複合材料は、元素ケイ素含有相  −「Ｓｉ相」−  の領域が埋め込まれたフューズドシリカのマトリックスからなり、ガス不透過性であり、かつ、０．５％未満の閉気孔率、および少なくとも２．１９ｇ／ｃｍ3の比密度、および１０００℃の温度で２〜８μｍの波長に対して少なくとも０．７の分光放射率を有し、Ｓｉ相の質量分率が少なくとも０．１％であり、マトリックスが、３０質量ｐｐｍ以下のヒドロキシル基含分を有するフューズドシリカからなるものとする、前記熱吸収性構成部分。
【請求項８】
請求項７に記載の構成部分であって、該構成部分が、酸化若しくは熱処理操作において、エピタキシー法において、または化学蒸着法において使用するための、リアクタ、取付部品または構成部分として設計されることを特徴とする、前記構成部分。
【請求項９】
請求項７または８に記載の構成部分であって、該構成部分が、プレート、リング、フランジ、ドーム、るつぼ、または中実若しくは中空の円筒体として設計されることを特徴とする、前記構成部分。
【請求項１０】
非晶質フューズドシリカ粉末とケイ素含有粉末  −「Ｓｉ粉末」−  とを含有する粉末混合物から、および／または、元素ケイ素含有相が散在した非晶質フューズドシリカを含む混合粉末  −「Ｓｉ−ＳｉＯ2粉末」−  から、多孔質成形体を形成すること、並びに、該成形体を圧縮することにより複合材料を得ることによる、請求項１から６までのいずれか１項に記載の複合材料の製造方法であって、該成形体の形成がスリップキャスト法を含み、その際、液体中の該粉末混合物および／または混合粉末を含む懸濁液を製造し、該懸濁液を液体の除去により固化させてグリーン体を形成し、かつ該グリーン体から乾燥により該成形体を形成し、成形体を、ケイ素の溶融温度未満の焼結温度に加熱することを特徴とする、前記方法。
【請求項１１】
請求項１０に記載の方法であって、懸濁液が、フューズドシリカ粉末とＳｉ粉末との粉末混合物を含み、ここで、該Ｓｉ粉末は、少なくとも９９．９９％の金属純度を有するケイ素からなり、１〜２０μｍのＤ97値および２μｍのＤ10値により特徴付けられる粒径分布を有し、かつ粉末混合物中での５％以下の体積分率を有することを特徴とする、前記方法。
【請求項１２】
請求項１１に記載の方法であって、＞３μｍのＤ97値により特徴付けられる粒径分布を有することを特徴とする、前記方法。
【請求項１３】
請求項１２に記載の方法であって、Ｓｉ粉末を、フューズドシリカ粉末を含む液体に混入することを特徴とする、前記方法。
【請求項１４】
請求項１０から１３までのいずれか１項に記載の方法であって、フューズドシリカ粉末が、２００μｍ以下までの範囲内の粒径を有する非晶質粒子を含み、ここで、１μｍ〜６０μｍの範囲内の粒径を有するＳｉＯ2粒子が、該フューズドシリカ粉末の最大の体積分率を占めることを特徴とする、前記方法。
【請求項１５】
請求項１４に記載の方法であって、フューズドシリカ粉末が、１００μｍ以下までの範囲内の粒径を有する非晶質粒子を含むことを特徴とする、前記方法。
【請求項１６】
請求項１４に記載の方法であって、フューズドシリカ粉末粒子が、５０μｍ未満のＤ50値により特徴付けられる粒径分布を有し、かつ少なくとも９９．９９質量％のＳｉＯ2含分を有することを特徴とする、前記方法。
【請求項１７】
請求項１６に記載の方法であって、フューズドシリカ粉末粒子が、４０μｍ未満のＤ50値により特徴付けられる粒径分布を有することを特徴とする、前記方法。
【請求項１８】
請求項１０から１７までのいずれか１項に記載の方法であって、フューズドシリカ粉末粒子を、初期の粒状ＳｉＯ2の湿式粉砕により製造することを特徴とする、前記方法。
【外国語明細書】
2020073440.tif 000012
2020073440.tif 000013
2020073440.tif 000014
2020073440.tif 000015
2020073440.tif 000016
2020073440.tif 000017
2020073440.tif 000018
2020073440.tif 000019
2020073440.tif 000020
2020073440.tif 000021
2020073440.tif 000022
2020073440.tif 000023
2020073440.tif 000024
2020073440.tif 000025
2020073440.tif 000026
2020073440.tif 000027
2020073440.tif 000028
2020073440.tif 000029
2020073440.tif 000030
2020073440.tif 000031
2020073440.tif 000032
2020073440.tif 000033
2020073440.tif 000034
2020073440.tif 000035
2020073440.tif 000036
2020073440.tif 000037
2020073440.tif 000038
2020073440.tif 000039
2020073440.tif 000040
2020073440.tif 000041